【手続補正書】
【提出日】平成24年5月28日(2012.5.28)
【手続補正１】
【補正対象書類名】明細書
【補正対象項目名】００１０
【補正方法】変更
【補正の内容】
【００１０】
本発明によれば、空調施設において、銀イオンを放出することによって抗菌効果を発揮する混合抗菌性ガラスであって、溶解した場合にアルカリ性を示す抗菌性ガラスと、溶解した場合に酸性を示す抗菌性ガラスと、をそれぞれ混合して含み、アルカリ性を示す抗菌性ガラスにおける所定測定条件にて測定される銀イオン溶出量が０．００５〜１ｍｇ／（ｇ・１リットル・２４Ｈｒｓ・３０℃）の範囲内の値であるとともに、酸性を示す抗菌性ガラスにおける所定測定条件にて測定される銀イオン溶出量が０．００５〜１ｍｇ／（ｇ・１リットル・２４Ｈｒｓ・３０℃）の範囲内の値であり、アルカリ性を示す抗菌性ガラスが、硼ケイ酸系抗菌性ガラスであるとともに、酸性を示す抗菌性ガラスが、リン酸系抗菌性ガラスであり、アルカリ性を示す抗菌性ガラスの配合量が、酸性を示す抗菌性ガラス１００重量部に対して、１０〜１２０重量部の範囲内の値であり、かつ、所定測定条件にて測定される総銀イオン溶出量が０．０１〜５ｍｇ／（ｇ・１リットル・２４Ｈｒｓ・３０℃）の範囲内の値であることを特徴とする空調施設用混合抗菌性ガラスが提供され、上述した問題点を解決することができる。
すなわち、それぞれ所定の基準銀イオン溶出量を有するアルカリ性抗菌性ガラスと、酸性抗菌性ガラスとを、所定の割合で配合し、混合抗菌性ガラスとすることにより、これらの抗菌性ガラス間における相互作用を効果的に発揮させて、混合抗菌性ガラス全体としての総銀イオン溶出量を安定的に制御することができる。
より具体的には、かかる相互作用により、混合抗菌性ガラス全体としての総銀イオン溶出量におけるｐＨ依存性を効果的に抑制することができる。
さらに、アルカリ性抗菌性ガラスおよび酸性抗菌性ガラスの中和作用により、ドレイン水のｐＨ変動そのものを抑制することができる。
したがって、ドレイン水における銀イオン溶出量を、例えば、２００日以上の長期にわたって、安定的に制御することができ、ひいては、ドレイン水における微生物の発生を効果的に抑制することができる。
また、アルカリ性抗菌性ガラスおよび酸性抗菌性ガラスをそれぞれ所定の抗菌性ガラスとすることにより、アルカリ性抗菌性ガラスおよび酸性抗菌性ガラスにおけるそれぞれの基準銀イオン溶出量を、容易に所定の範囲内に調整することができる。
したがって、混合抗菌性ガラス全体としての総銀イオン溶出量についても、容易に所定の範囲内に調整することができる。
なお、基準銀イオン溶出量および各抗菌性ガラスの配合量等が、本発明の規定する範囲内である空調施設用混合抗菌性ガラスは、その測定時期にかかわらず、本発明の技術的範囲に属するものである。
すなわち、初期構成が本発明の範囲内である空調施設用混合抗菌性ガラスは勿論のこと、使用途中における構成が本発明の範囲内にあるものも、その時点において、本発明の技術的範囲に属する空調施設用混合抗菌性ガラスである。
【手続補正２】
【補正対象書類名】明細書
【補正対象項目名】００１２
【補正方法】削除
【補正の内容】
【手続補正３】
【補正対象書類名】明細書
【補正対象項目名】００１９
【補正方法】変更
【補正の内容】
【００１９】
本発明の空調施設用混合抗菌性ガラスは、空調施設において、銀イオンを放出することによって抗菌効果を発揮する混合抗菌性ガラスであって、溶解した場合にアルカリ性を示す抗菌性ガラスと、溶解した場合に酸性を示す抗菌性ガラスと、をそれぞれ混合して含み、アルカリ性を示す抗菌性ガラスにおける所定測定条件にて測定される銀イオン溶出量が０．００５〜１ｍｇ／（ｇ・１リットル・２４Ｈｒｓ・３０℃）の範囲内の値であるとともに、酸性を示す抗菌性ガラスにおける所定測定条件にて測定される銀イオン溶出量が０．００５〜１ｍｇ／（ｇ・１リットル・２４Ｈｒｓ・３０℃）の範囲内の値であり、アルカリ性を示す抗菌性ガラスが、硼ケイ酸系抗菌性ガラスであるとともに、酸性を示す抗菌性ガラスが、リン酸系抗菌性ガラスであり、アルカリ性を示す抗菌性ガラスの配合量が、酸性を示す抗菌性ガラス１００重量部に対して、１０〜１２０重量部の範囲内の値であり、かつ、所定測定条件にて測定される総銀イオン溶出量が０．０１〜５ｍｇ／（ｇ・１リットル・２４Ｈｒｓ・３０℃）の範囲内の値であることを特徴とする空調施設用混合抗菌性ガラスである。
以下、かかる空調施設用混合抗菌性ガラスの実施形態を、空調施設、ｐＨおよび銀イオン溶出量における相関関係、アルカリ抗菌性ガラス、酸性抗菌性ガラス等に分けて、具体的に説明する。
【手続補正４】
【補正対象書類名】明細書
【補正対象項目名】００３３
【補正方法】変更
【補正の内容】
【００３３】
（２）種類１
また、アルカリ性抗菌性ガラスの種類について、例えば、以下の配合組成からなる硼ケイ酸系抗菌性ガラスを使用することを特徴とする。
この理由は、このような硼ケイ酸系抗菌性ガラスを使用することによって、アルカリ性抗菌性ガラスにおける銀イオン溶出量の調整が容易になり、ひいては、ドレイン水における総銀イオン溶出量の調整についても容易になるためである。
【手続補正５】
【補正対象書類名】明細書
【補正対象項目名】００４８
【補正方法】変更
【補正の内容】
【００４８】
（２）種類
また、酸性抗菌性ガラスの種類について、例えば、以下の配合組成からなるリン酸系抗菌性ガラスを使用することを特徴とする。
この理由は、このようなリン酸系抗菌性ガラスを使用することによって、酸性抗菌性ガラスにおける銀イオン溶出量の調整が容易になり、ひいては、ドレイン水における銀イオン溶出量の調整についても容易になるためである。
また、このようなガラス組成からなるリン酸系抗菌性ガラスによれば、加工性に優れるとともに、所定粒径の粒状に成型しやすく、ますます所定量の銀イオンを、所定時間内に放出することができるためである。
さらには、このようなリン酸系抗菌性ガラスであれば、製造時の溶融窯等に対する腐食性が少なく、製造条件が緩和されたり、製造コストを低下したりするという、製造面での利点を得ることもできる。
【手続補正６】
【補正対象書類名】特許請求の範囲
【補正対象項目名】全文
【補正方法】変更
【補正の内容】
【特許請求の範囲】
【請求項１】
空調施設において、銀イオンを放出することによって抗菌効果を発揮する混合抗菌性ガラスであって、
溶解した場合にアルカリ性を示す抗菌性ガラスと、溶解した場合に酸性を示す抗菌性ガラスと、をそれぞれ混合して含み、
前記アルカリ性を示す抗菌性ガラスにおける所定測定条件にて測定される銀イオン溶出量が０．００５〜１ｍｇ／（ｇ・１リットル・２４Ｈｒｓ・３０℃）の範囲内の値であるとともに、前記酸性を示す抗菌性ガラスにおける所定測定条件にて測定される銀イオン溶出量が０．００５〜１ｍｇ／（ｇ・１リットル・２４Ｈｒｓ・３０℃）の範囲内の値であり、
前記アルカリ性を示す抗菌性ガラスが、硼ケイ酸系抗菌性ガラスであるとともに、
前記酸性を示す抗菌性ガラスが、リン酸系抗菌性ガラスであり、
前記アルカリ性を示す抗菌性ガラスの配合量が、前記酸性を示す抗菌性ガラス１００重量部に対して、１０〜１２０重量部の範囲内の値であり、かつ、
所定測定条件にて測定される総銀イオン溶出量が０．０１〜５ｍｇ／（ｇ・１リットル・２４Ｈｒｓ・３０℃）の範囲内の値であることを特徴とする空調施設用混合抗菌性ガラス。
【請求項２】
所定測定条件にて測定されるｐＨが５〜９の範囲内の値であることを特徴とする請求項１に記載の空調施設用混合抗菌性ガラス。
【請求項３】
前記アルカリ性を示す抗菌性ガラスの比表面積が０．１〜５ｃｍ2／ｇの範囲内の値であるとともに、前記酸性を示す抗菌性ガラスの比表面積が８〜１００ｃｍ2／ｇの範囲内の値であることを特徴とする請求項１または２に記載の空調施設用混合抗菌性ガラス。
【請求項４】
前記アルカリ性を示す抗菌性ガラスがタブレット状であって、当該アルカリ性を示す抗菌性ガラスの最大径を５〜２０ｍｍの範囲内の値とすることを特徴とする請求項１〜３のいずれか一項に記載の空調施設用混合抗菌性ガラス。
【請求項５】
前記酸性を示す抗菌性ガラスが粒子状であって、当該酸性を示す抗菌性ガラスの平均粒径を０．０１〜５ｍｍの範囲内の値とすることを特徴とする請求項１〜４のいずれか一項に記載の空調施設用混合抗菌性ガラス。
【請求項６】
非抗菌性ガラスをさらに含むとともに、当該非抗菌性ガラスの配合量を、前記酸性を示す抗菌性ガラス１００重量部に対して、５〜１００重量部の範囲内の値とすることを特徴とする請求項１〜５のいずれか一項に記載の空調施設用混合抗菌性ガラス。
【請求項７】
前記アルカリ性を示す抗菌性ガラスと、前記酸性を示す抗菌性ガラスとが、水が透過する開口部を備えた被覆部材の内部に収容されていることを特徴とする請求項１〜６のいずれか一項に記載の空調施設用混合抗菌性ガラス。